(57)【要約】【課題】ＣＺシリコン単結晶ウェーハにおけるグローンイン欠陥の成長を抑制し、欠陥密度が安定して低く、表層部の欠陥を確実に低減すると共に、バルク部では充分なＩＧ効果を有し、しかも従来存在しなかった結晶性が極めてよく放熱効果と動作速度の高いウェーハを高生産性でかつ簡単に作製する製造方法及びシリコン単結晶ウェーハを提供する。【解決手段】シリコン単結晶ウェーハの製造方法であって、少なくとも、同位体２８Ｓｉの含有率が９２．３％以上のシリコン多結晶原料を用いて、ＣＺ法により、炭素濃度が０．１〜５ｐｐｍａとなるようにシリコン単結晶棒を育成し、該育成されたシリコン単結晶棒をスライスしてウェーハに加工し、該加工したウェーハを、少なくとも半導体素子製造工程前に、９００℃〜シリコンの融点の間の温度で熱処理することを特徴とするシリコン単結晶ウェーハの製造方法及びシリコン単結晶ウェーハ。【選択図】なし【特許請求の範囲】
【請求項１】
シリコン単結晶ウェーハの製造方法であって、少なくとも、同位体２８Ｓｉの含有率が９２．３％以上のシリコン多結晶原料を用いて、チョクラルスキー法により、炭素濃度が０．１〜５ｐｐｍａとなるようにシリコン単結晶棒を育成し、該育成されたシリコン単結晶棒をスライスしてウェーハに加工し、該加工したウェーハを、少なくとも半導体素子製造工程前に、９００℃〜シリコンの融点の間の温度で熱処理することを特徴とするシリコン単結晶ウェーハの製造方法。
【請求項２】
前記育成するシリコン単結晶棒に窒素をドープし、窒素濃度が１×１０１３〜５×１０１５ａｔｏｍｓ／ｃｍ３となるようにシリコン単結晶を育成することを特徴とする請求項１に記載されたシリコン単結晶ウェーハの製造方法。
【請求項３】
前記育成するシリコン単結晶の初期格子間酸素濃度が２０ｐｐｍａ以下となるようにシリコン単結晶を育成することを特徴とする請求項１又は請求項２に記載されたシリコン単結晶ウェーハの製造方法。
【請求項４】
前記熱処理を、酸素、水素、窒素、アルゴン又はこれらの混合ガスの雰囲気中で行うことを特徴とする請求項１乃至請求項３のいずれか１項に記載されたシリコン単結晶ウェーハの製造方法。
【請求項５】
前記熱処理を、抵抗加熱炉で少なくとも１０分または急速加熱炉で少なくとも５秒行なうことを特徴とする請求項１乃至請求項４のいずれか１項に記載されたシリコン単結晶ウェーハの製造方法。
【請求項６】
請求項１乃至請求項５のいずれか１項に記載された製造方法により製造されたシリコン単結晶ウェーハ。
【請求項７】
チョクラルスキー法により育成されたシリコン単結晶から作製されたウェーハであって、少なくとも、同位体２８Ｓｉの含有率が９２．３％以上のものからなり、炭素濃度が０．１〜５ｐｐｍａであり、かつウェーハ表面から少なくとも深さ５μｍまでの領域における５０ｎｍ以上のサイズのＬＳＴＤの密度が０．０３個／ｃｍ２ 以下であることを特徴とするシリコン単結晶ウェーハ。
【請求項８】
前記シリコン単結晶ウェーハ中の窒素濃度が１×１０１３〜５×１０１５ａｔｏｍｓ／ｃｍ３のものであることを特徴とする請求項７に記載されたシリコン単結晶ウェーハ。
【請求項９】
前記シリコン単結晶ウェーハ中の初期格子間酸素濃度が２０ｐｐｍａ以下のものであることを特徴とする請求項７又は請求項８に記載されたシリコン単結晶ウェーハ。
【請求項１０】
前記シリコン単結晶ウェーハのバルク部において、ＢＭＤの密度が１．０×１０８ 個／ｃｍ３ 以上のものであることを特徴とする請求項７乃至請求項９のいずれか１項に記載されたシリコン単結晶ウェーハ。
【請求項１１】
前記シリコン単結晶ウェーハの直径が２００ｍｍ以上のものであることを特徴とする請求項７乃至請求項１０のいずれか１項に記載されたシリコン単結晶ウェーハ。
【発明の詳細な説明】
【技術分野】
【０００１】
本発明は、シリコン単結晶ウェーハの製造方法及びシリコン単結晶ウェーハに関し、特に、チョクラルスキー法によって育成されたシリコン単結晶から得られるゲッタリング能力に優れ、良質な無欠陥層を有し、且つ放熱効果とキャリア移動度の高いシリコン単結晶ウェーハを高生産性で製造する方法、およびこの方法で製造されたシリコン単結晶ウェーハに関する。
【背景技術】
【０００２】
半導体集積回路等の半導体デバイスを作製するためのウェーハとしては、主にチョクラルスキー法（以下、ＣＺ法という）によって育成されたシリコン単結晶から作製したウェーハが用いられている。このようなシリコン単結晶ウェーハに結晶欠陥が存在すると、半導体デバイス作製時にパターン不良などを引き起こしてしまう。特に、近年の高度に集積化されたデバイスにおけるパターン幅は、０．３５μｍ以下といった非常に微細となっているため、このようなパターン形成時には、０．１μｍサイズの結晶欠陥の存在でもパターン不良等の原因になり、デバイスの生産歩留あるいは品質特性を著しく低下させてしまう。従って、シリコン単結晶ウェーハに存在する結晶欠陥は極力減少させなければならない。
【０００３】
特に最近になって、ＣＺ法により育成されたシリコン単結晶中には、グローンイン（Ｇｒｏｗｎ−ｉｎ）欠陥と呼ばれる、結晶成長中に導入された結晶欠陥がさまざまな測定法で見いだされることが報告されている。例えば、これらの結晶欠陥は、商業レベルで生産されている一般的な成長速度（例えば、約１ｍｍ／ｍｉｎ以上）で引き上げられた単結晶では、Ｓｅｃｃｏ液（Ｋ２Ｃｒ２Ｏ７と弗酸と水の混合液）で表面を選択的にエッチング（Ｓｅｃｃｏエッチング）することによりピットとして検出が可能である（例えば特許文献１参照）。
【０００４】
このピットの主な発生原因は、単結晶製造中に凝集する原子空孔のクラスタあるいは石英ルツボから混入する酸素原子（格子間酸素）の凝集体である酸素析出物であると考えられている。これらの結晶欠陥はデバイスが形成されるウェーハの表層部（０〜５μｍ）に存在すると、デバイス特性を劣化させる有害な欠陥となるので、このような結晶欠陥を低減するための種々の方法が検討されている。
【０００５】
例えば、上記原子空孔のクラスタの密度を低減するためには、結晶成長速度を極端に低下（例えば、０．４ｍｍ／ｍｉｎ以下）して結晶を育成させればよいことが知られている（例えば特許文献２）。ところが、この方法を用いると、過剰な格子間シリコンが集まって形成する転位ループと考えられる結晶欠陥が新たに発生し、この転位ループはデバイス特性を著しく劣化させるため、問題の解決とはならないことがわかってきた。しかも、結晶成長速度を従来の約１．０ｍｍ／ｍｉｎ以上から、０．４ｍｍ／ｍｉｎ以下に低下させるのであるから、著しい単結晶の生産性の低下、コストの上昇をもたらしてしまう。
【０００６】
なお、結晶欠陥を低減させたウェーハとして、通常のシリコンウェーハ上に新たにシリコン層をエピタキシャル成長させたエピタキシャルウェーハや、水素やアルゴン雰囲気中で高温にて熱処理を施したアニールウェーハ、そしてＣＺ単結晶の成長条件を改良して製造された、全面Ｎ領域（原子空孔クラスタも転位ループもない領域）ウェーハなども開発されている。
【０００７】
一方、デバイス作製工程中には、重金属等の不純物による汚染が起こりやすい工程が存在する。このような不純物もデバイス特性を劣化させるので、不純物による汚染を取り除くために、ゲッタリング能力の付加の要求がある。これに対しては熱処理を追加したり、窒素や炭素等の不純物をドープする事によりバルク中の酸素析出を促進しＩＧ（Ｉｎｔｒｉｎｓｉｃ  Ｇｅｔｔｅｒｉｎｇ）効果をもたせたウエーハも開発されている。
【０００８】
これらの中で、窒素ドープウエーハにアニールを加えたウエーハ（以下、窒素ドープアニールウエーハ）は、ウエーハ表層部はグローンイン欠陥が低減され、かつバルク中では、酸素析出物であり、ゲッタリングに寄与するＢＭＤ（Ｂｕｌｋ  Ｍｉｃｒｏ  Ｄｅｆｅｃｔ）の密度も高いウエーハとして非常に有益である。これは、窒素ドープによるグローンイン欠陥凝集抑制効果と酸素析出促進効果を利用して開発されたウエーハで、通常の結晶よりも欠陥のサイズが小さくなるため、アニールによる表層欠陥の消滅効率が良く、バルク中のＢＭＤ密度も高い有効なゲッタリング能力のあるウエーハである。
【０００９】
ところが、これらの低欠陥と呼ばれるシリコンウエーハにも、例えばＭＯ−６０１（三井金属鉱業社製）の様な高精度の欠陥評価装置を使用すると、低密度ながらも欠陥が存在することが判る。ここで、ＭＯ−６０１は５０ｎｍ程度のサイズの極めて微細な欠陥も測定することができ、さらに欠陥を５μｍまで深さ方向に評価可能な機能を有する高精度の欠陥評価装置である。
【００１０】
このような欠陥評価装置により、直径１５０ｍｍのウェーハに対して、例えば深さ５μｍまで、サイズが５０ｎｍ以上の欠陥（ＬＳＴＤ、Ｌａｓｅｒ  Ｓｃａｔｔｅｒｉｎｇ  Ｔｏｍｏｇｒａｐｈｙ  Ｄｅｆｅｃｔ）の評価を行うと、通常のエピタキシャルウエーハおよび窒素ドープウエーハにエピタキシャル成長したウエーハには約４０個／１５０ｍｍウェーハ（０．２３個／ｃｍ２）程度、アニールウエーハには約３０００個／１５０ｍｍウェーハ（１７個／ｃｍ２）程度、全面Ｎ領域ウエーハおよび窒素ドープした全面Ｎ領域ウエーハには約７０個／１５０ｍｍウェーハ（０．４０個／ｃｍ２）程度の欠陥が存在する。これらの欠陥は極めて微細なサイズであるため現在の通常レベルのデバイス工程では問題とならない場合が多いが、現在の最先端デバイスあるいは将来のデバイスにとって必ず問題となってくると思われる。
【００１１】
ところで、格子間酸素について、このような酸素原子は通常単独では電気的に中性であるが、半導体デバイス製造工程等で３５０〜５００℃程度の熱処理が施されると、複数個の酸素原子が集まって電子を放出して電気的に活性な酸素ドナーとなる。そのため、ＣＺ法により作製されたウェーハにおいて、この酸素ドナーの形成によりウェーハの抵抗率がｐ型の場合は上昇し、ｎ型の場合は低下してしまう問題がある。
【００１２】
このような酸素ドナーの抑制については、シリコンの安定した同位体である２８Ｓｉ、２９Ｓｉ、３０Ｓｉの組成比を、天然のシリコンにおける組成比であるところの２８Ｓｉが９２．２３％、２９Ｓｉが４．６７％、３０Ｓｉが３．１０％から変化させることで、酸素ドナーの発生及びシリコン同位体の固まりが核となって引き起こされると考えられる酸素析出物の発生を制御できる可能性が示されている（例えば特許文献３参照）。
【００１３】
また一方、近年では、シリコン集積回路素子における急速な高集積化、高速動作化及び高電力化に注目すると、素子自体の発熱が問題となっている。集積回路の発熱はキャリア移動度の低下による素子の低速化を招き、或いは誤動作や破壊の原因となるため、発熱に対する対策は重要課題となっており、その解決策が求められている。これは集積回路素子の場合だけでなく、シリコン基板を用いたパワーデバイスにおいても同様である。
【００１４】
上記発熱の問題を解決するため、同位体２８Ｓｉの含有率を天然のシリコンより高い９８％にすることによってシリコンの熱伝導率を向上させ、放熱性を高めるという技術が開示されている（例えば特許文献４参照）。このような同位体の一種の含有率を高めたＳｉは、ガス拡散法、遠心分離法、レーザー分離法等により生産することができるとされている（例えば特許文献５参照）。
【００１５】
【特許文献１】特開平４−１９２３４５号公報
【特許文献２】特開平２−２６７１９５号公報
【特許文献３】特許２７０１８０９号公報
【特許文献４】米国特許５１４４４０９号明細書
【特許文献５】特開２００１−１９９７９２号公報
【発明の開示】
【発明が解決しようとする課題】
【００１６】
本発明は、ＣＺ法を用いて作製されるシリコン単結晶ウェーハにおける結晶欠陥（グローンイン欠陥）の成長を抑制し、欠陥密度が安定して低く、たとえサイズの小さい結晶欠陥が発生しても、ウェーハ表層部の欠陥を熱処理により確実に低減すると共に、ウェーハのバルク部では酸素の析出を促進することによって充分なＩＧ効果を有し、しかも従来には存在しなかった結晶性が極めてよく且つ放熱効果と動作速度の高いシリコン単結晶ウェーハを、高生産性でかつ簡単に作製する製造方法を提供することを主たる目的とする。
【課題を解決するための手段】
【００１７】
上記目的を達成するため、本発明は、シリコン単結晶ウェーハの製造方法であって、少なくとも、同位体２８Ｓｉの含有率が９２．３％以上のシリコン多結晶原料を用いて、チョクラルスキー法により、炭素濃度が０．１〜５ｐｐｍａとなるようにシリコン単結晶棒を育成し、該育成されたシリコン単結晶棒をスライスしてウェーハに加工し、該加工したウェーハを、少なくとも半導体素子製造工程前に、９００℃〜シリコンの融点の間の温度で熱処理することを特徴とするシリコン単結晶ウェーハの製造方法を提供する（請求項１）。
【００１８】
このように、同位体２８Ｓｉの含有率が天然のシリコンを超えるシリコン多結晶を原料として、ＣＺ法でシリコン単結晶を育成すれば、結晶性が極めて高いので結晶欠陥密度も安定して低く、熱伝導率やキャリア移動度も高く、酸素析出物の発生が抑制されたシリコン単結晶を育成することができる。そして、このシリコン単結晶をスライスして加工されたシリコン単結晶ウェーハに、９００℃〜シリコンの融点以下、より好ましくは１１００℃〜１２５０℃の温度範囲で、例えば大量処理が可能な抵抗加熱炉または短時間処理が可能な急速加熱炉により熱処理を施すことにより、ウェーハ表面近傍の表層部において炭素や酸素が外方拡散し、結晶欠陥のない良質の無欠陥層（以下、ＤＺ層と呼ぶことがある。）が得られる。しかも、炭素を０．１〜５ｐｐｍａの濃度でドープして育成したものであるから、バルク部では熱処理によって酸素析出が十分に促進される。こうして、結晶欠陥密度が低いためデバイスの電気特性が良好であり、熱伝導率が高いため放熱効果が高く、且つキャリア移動度が高いためデバイスの動作速度が速く、また、放熱効果が高いため動作速度がほとんど低下しない、さらに十分なＩＧ効果も有するシリコン単結晶ウェーハを製造することが可能となる。このとき炭素濃度が０．１ｐｐｍａ以上であるので、酸素析出の促進効果を十分なものできるし、５ｐｐｍａ以下であるので、シリコン単結晶の単結晶化の妨げにならない濃度である。
尚、単結晶の結晶性をより完全化し、デバイスの放熱効果や動作速度をより高くするためには、２８Ｓｉの含有率を９４％以上とすることがより好ましく、さらに９８％以上とすることが一層好ましい。
【００１９】
この場合、前記育成するシリコン単結晶棒に窒素をドープし、窒素濃度が１×１０１３〜５×１０１５ａｔｏｍｓ／ｃｍ３となるようにシリコン単結晶を育成することが好ましい（請求項２）。
このように、ＣＺ法によって育成するシリコン単結晶棒に窒素をドープすることによって、前記結晶成長中に導入されるグローンイン欠陥の成長を抑制し、サイズを小さくすることが出来る。また、グローンイン欠陥の成長が抑制されるため結晶成長速度を高速化することが出来るので、結晶の生産性を大幅に改善することが出来る。このとき単結晶棒にドープする窒素濃度が１×１０１３ａｔｏｍｓ／ｃｍ３以上であるので、グローンイン欠陥の成長を効果的に抑制できるし、５×１０１５ａｔｏｍｓ／ｃｍ３以下であるので、シリコン単結晶の単結晶化の妨げにならない。
そして、このような炭素のみならず窒素をドープしたシリコン単結晶から加工されたウェーハに熱処理を加えれば、ウェーハ表面層の炭素、酸素および窒素は外方拡散され、結晶欠陥を効率よく消滅させることが出来る。したがって、結晶欠陥がさらに少ないＤＺ層を有するシリコン単結晶ウェーハを得ることが出来る。一方、ウェーハのバルク部では窒素および炭素の存在により酸素析出が一層促進されるので、充分にＩＧ効果を有するウェーハを製造することが出来る。
【００２０】
また、前記育成するシリコン単結晶の初期格子間酸素濃度が２０ｐｐｍａ以下となるようにシリコン単結晶を育成することが好ましい（請求項３）。
このように、ＣＺ法によって育成するシリコン単結晶の初期格子間酸素濃度が２０ｐｐｍａ（ＪＥＩＤＡ：日本電子工業振興協会規格）以下と少なくなるようにシリコン単結晶を育成すれば、結晶欠陥であるＯＳＦ（Ｏｘｉｄａｔｉｏｎ  ｉｎｄｕｃｅｄ  Ｓｔａｃｋｉｎｇ  Ｆａｕｌｔ）核の発生を確実に制御できるし、結晶欠陥の成長を一層抑制することが可能となり、表面層での酸素析出物の形成をさらに抑制することも出来る。また、初期格子間酸素濃度を８ｐｐｍａ以上とすれば、ウェーハバルク部での酸素析出物を確実に有するものとでき、ゲッタリング効果を十分に発揮できるので好ましい。
【００２１】
また、前記熱処理を、酸素、水素、窒素、アルゴン又はこれらの混合ガスの雰囲気中で行うことが好ましい（請求項４）。
このように、ウェーハの熱処理を、酸素、水素、窒素、アルゴン又はこれらの混合ガスの雰囲気中で行うことで、ウェーハ表層部の酸素、窒素及び炭素を効果的に外方拡散させ、結晶欠陥を消滅させることができる。特に、水素、窒素、アルゴン又はこれらの混合ガスであれば、ウェーハ表面に表面酸化膜が形成されることがなく、この酸化膜を除去する工程も必要ないので好ましい。
【００２２】
この場合、前記熱処理を、抵抗加熱炉で少なくとも１０分または急速加熱炉で少なくとも５秒行なうことが好ましい（請求項５）。
このように、熱処理を抵抗加熱炉で行なえば、多少熱処理時間が長くなるが、バッチ式なので一度に大量（例えば１００枚単位）のウェーハを熱処理することが可能となる。そして、この熱処理を少なくとも１０分行なえば、十分にウェーハ表層部の酸素、炭素、窒素を外方拡散できるので、確実に結晶欠陥を消滅させることができる。また、結晶欠陥を消滅させる効果と生産性との兼ね合いから熱処理は４時間を越えないことが好ましい。
一方、熱処理を急速加熱炉で行なえば、急速に昇降温をすることが出来るので、新たに昇降温中に酸素析出等に起因する結晶欠陥が生じるようなこともないし、熱処理に要する時間を大幅に短縮することができる。そして、この熱処理を少なくとも５秒行なうことで、十分にウェーハ表層部の酸素、炭素、窒素を外方拡散できるので、確実に結晶欠陥を消滅させることができるし、熱処理時間が６０秒を超えないことによってきわめて短時間化することができる。このときの熱処理温度は、１１００℃〜シリコンの融点以下の温度であれば特に好ましい。
【００２３】
また、本発明は、上記の製造方法により製造されたシリコン単結晶ウェーハを提供する（請求項６）。
このように、上記の製造方法で製造されたシリコン単結晶ウェーハは、表層部に結晶欠陥が極めて少ないのでデバイスの電気特性が良好であり、熱伝導率が高いため放熱効果が高く、且つキャリア移動度が高いためデバイスの動作速度が速く、また、放熱効果が高いため動作速度がほとんど低下しない、さらに十分なＩＧ効果も有するシリコン単結晶ウェーハとなる。
尚、単結晶の結晶性をより完全化し、デバイスの放熱効果や動作速度をより高くするためには、２８Ｓｉの含有率を９４％以上とすることがより好ましく、さらに９８％以上とすることが一層好ましい。
【００２４】
次に、本発明は、チョクラルスキー法により育成されたシリコン単結晶から作製されたウェーハであって、少なくとも、同位体２８Ｓｉの含有率が９２．３％以上のものからなり、炭素濃度が０．１〜５ｐｐｍａであり、かつウェーハ表面から少なくとも深さ５μｍまでの領域における５０ｎｍ以上のサイズのＬＳＴＤの密度が０．０３個／ｃｍ２ 以下であることを特徴とするシリコン単結晶ウェーハを提供する（請求項７）。
【００２５】
このように、同位体２８Ｓｉの含有率が天然のシリコンを超えるものからなり、炭素濃度が０．１〜５ｐｐｍａであり、かつウェーハ表面から少なくとも深さ５μｍまでの領域におけるサイズが５０ｎｍ以上のＬＳＴＤが０．０３個／ｃｍ２以下であれば、十分なＩＧ効果を有し、デバイスを形成するのに十分な深さまで結晶欠陥密度が極めて低いＤＺ層を有し、デバイスの電気特性が良好であり、熱伝導率が高いため放熱効果が高く、且つキャリア移動度が高いためデバイスの動作速度が速く、また、放熱効果が高いため動作速度がほとんど低下しないデバイスの作製に適するシリコン単結晶ウェーハとすることが可能となる。
この場合も、単結晶の結晶性をより完全化し、デバイスの放熱効果や動作速度をより高くするためには、２８Ｓｉの含有率を９４％以上とすることがより好ましく、さらに９８％以上とすることが一層好ましい。
【００２６】
この場合、前記シリコン単結晶ウェーハ中の窒素濃度が１×１０１３〜５×１０１５ａｔｏｍｓ／ｃｍ３のものであることが好ましい（請求項８）。
このように、窒素濃度が１×１０１３ａｔｏｍｓ／ｃｍ３以上であるので、グローンイン欠陥の成長を充分に抑制され、サイズが小さいものとなり、しかも、高速で育成可能なシリコン単結晶から作製されたウェーハとすることができるので、生産性が高いものとなるし、５×１０１５ａｔｏｍｓ／ｃｍ３以下であるので、単結晶化の妨げとならず、結晶性も良好で製造歩留まりも高い安価なシリコンウェーハとできる。
【００２７】
また、前記シリコン単結晶ウェーハ中の初期格子間酸素濃度が２０ｐｐｍａ以下のものであることが好ましい（請求項９）。
このように、シリコン単結晶ウェーハ中の酸素濃度を２０ｐｐｍａ以下となるものとすることで、ＯＳＦの核が確実に制御され、結晶欠陥の成長も一層抑制されたものとなり、表面層での酸素析出物の形成が抑制されたものとできる。また、好ましくは、初期格子間酸素濃度が８ｐｐｍａ以上であれば、ウェーハバルク部での酸素析出物が確実に十分なものとなるので好ましい。
【００２８】
また、前記シリコン単結晶ウェーハのバルク部において、ＢＭＤの密度が１．０×１０８ 個／ｃｍ３ 以上のものであることが好ましい（請求項１０）。
このように、シリコン単結晶ウェーハのバルク部において、ＢＭＤの密度が１．０×１０８ 個／ｃｍ３ 以上のものであるので、高いＩＧ効果を有する理想的なウェーハとすることができる。
【００２９】
また、前記シリコン単結晶ウェーハの直径が２００ｍｍ以上のものであることが好ましい（請求項１１）。
このように、シリコンウェーハの直径が２００ｍｍ以上であれば、電気特性が良好で放熱効率が高く応答速度も速いデバイスを収率よく製造することが可能となり、特に近年需要が高まっている２００ｍｍや３００ｍｍの大口径シリコンウェーハとすることが好適である。
【００３０】
以下、本発明をさらに詳細に説明するが、本発明はこれらに限定されるものではない。
本発明者らは、シリコンウェーハに含まれるシリコン同位体２８Ｓｉの含有率（天然のシリコンにおける含有率は、２８Ｓｉが９２．２３％、２９Ｓｉが４．６７％、３０Ｓｉが３．４１％である。）に注目し、この含有率と格子間酸素およびウェーハバルク中の酸素析出物等の結晶欠陥（ＢＭＤ）との関係が、ＤＺ層を形成しＩＧ効果を与えるためのＤＺ−ＩＧ処理を施したシリコン単結晶ウェーハの諸特性に影響を及ぼす可能性があることを発想し、鋭意研究した結果本発明に想到した。
【００３１】
そして、ＣＺ法によってシリコン単結晶を育成する際に、天然のシリコンの割合を超えて同位体２８Ｓｉを含有させる技術と、炭素をドープする技術と、シリコン単結晶ウェーハに熱処理を加えてウェーハ表面の結晶欠陥を消滅させる技術及びＩＧ効果を持たせる技術とを組み合わせることによって、従来に無い、デバイスを形成するウェーハ表層部中の結晶欠陥がきわめて少なく、ＩＧ効果が高く、且つ放熱効果と動作速度の高いシリコン単結晶ウェーハを、高生産性で得ることが出来ることを見出し、諸条件を精査して本発明を完成させたものである。
【００３２】
前述のように、シリコン単結晶中に含まれる同位体２８Ｓｉの含有率を、天然のシリコンにおける同位体２８Ｓｉの含有率より高くすれば、シリコン単結晶の熱伝導度を高めることができるので、そのようなシリコン単結晶ウェーハを基板として用いた半導体デバイス集積回路やパワーデバイス内に発生した熱の放熱を促進することができる。そしてその結果、キャリア移動度の低下を防ぐことができる。
【００３３】
一方、前述した低欠陥ウエーハの中で、窒素ドープアニールウエーハに関しては、前述のグローンイン欠陥凝集抑制効果と酸素析出促進効果という有益性を有するとともに、エピウエーハや改良ＣＺウエーハにはない欠陥を消去させるアニール工程が有るため、グローンイン欠陥をかなり低減することができる可能性がある。しかし、現状の窒素ドープアニールウエーハの場合、製造ロット毎の欠陥密度にバラツキが大きく、前記ＭＯ−６０１を用いた測定によれば、最も少ない場合でも約１４０個／１５０ｍｍウェーハ（０．７９個／ｃｍ２）程度の欠陥が存在することがわかった。
【００３４】
このような欠陥密度のバラツキをさらに低減するために、高温長時間アニールでより多くの欠陥を消滅させて極低欠陥とすることも考えられるが、そのようなアニールはコスト高であり望ましくない。従って、結晶引き上げ条件で欠陥をコントロールすべきなのだが、前述の様に結晶成長条件に関する検討は十分に行われておらず、今までは適当な成長条件で引き上げてウエーハを作製後アニールし、それが必要なグローンイン欠陥（主に原子空孔からなるボイド欠陥）フリー領域を確保できているかどうか確認する、といったような場当たり的な開発が行われ、開発コストがかかったり、又、品質も安定していなかった。
【００３５】
さらに、結晶の口径により熱履歴も異なるためアニール条件が変更される場合があり、この際にはそれぞれ結晶をアニール条件に対して最適化する必要があるが、これについても十分な検討は行われていなかった。
【００３６】
このように、従来のシリコン単結晶ウェーハにおいては、ＤＺ−ＩＧ処理を施してもＤＺ層内に欠陥が残留したり、ゲッタリング効果が不十分であったり、特性のバラツキや劣化があるという問題があった。
そこで本発明者らは、従来、ＤＺ−ＩＧ処理されたシリコン単結晶ウェーハにおいて、同位体２８Ｓｉの含有率が高く、且つ結晶欠陥の少ない、高品質のシリコン単結晶の成長条件等に関しては全く開示されておらず、同位体２８Ｓｉの含有率に関しては全く配慮がなされていなかったことに着目した。
【００３７】
そして、本発明者らは、シリコン同位体２８Ｓｉの含有率を高くすることでシリコン結晶が高純度化されて、異なるシリコン同位体２９Ｓｉや３０Ｓｉのシリコン格子が形成する歪み場が少なくなり、その歪み場が少なくなることで酸素原子が析出物となるための析出核も少なくなり酸素析出量に影響することが考えられ、ウェーハ表面のＤＺ層内に残留するような結晶欠陥に対しても有効に作用するのではないかと考えた。
また、このようにシリコン同位体２８Ｓｉの含有率を高くすることでバルク部における酸素析出が減少してＩＧ効果が得られなくなる可能性があるが、酸素析出促進効果のある炭素をドープすることによりこれを補うことを考えた。
【００３８】
前述したように、近年、シリコン集積回路素子における急速な高集積化、高速動作化及び高電力化による素子自体の発熱が問題となっており、集積回路の発熱はキャリア移動度の低下による素子の低速化を招き、或いは誤動作や破壊の原因となるため、発熱に対する対策は重要課題となっており、その解決策が求められていた。これは、ＤＺ−ＩＧ処理を施したシリコン単結晶ウェーハにおいては無関係のように思われたが、デバイスの電気特性の性能、信頼性、歩留まりをより一層高いものとするのに、ＤＺ−ＩＧ処理を施したシリコン単結晶ウェーハにも応用できるのではないかと思量し、本発明はこのような基本思想に基づき、諸条件を検討の結果、完成したものである。
【発明の効果】
【００３９】
本発明に従い、シリコン同位体２８Ｓｉの含有率が天然のシリコンの割合を超えるシリコン単結晶ウェーハにＩＧ熱処理を施すことによって、ＣＺ法を用いて作製されるシリコン単結晶ウェーハにおける結晶欠陥（グローンイン欠陥）の成長を抑制し、欠陥密度が安定して低く、たとえサイズの小さい結晶欠陥が発生しても、ウェーハ表層部の欠陥を熱処理により確実に低減すると共に、ウェーハのバルク部では酸素の析出を促進することによって充分なＩＧ効果を有し、しかも従来には存在しなかった結晶性が極めてよく且つ放熱効果と動作速度の高いシリコン単結晶ウェーハを、高生産性でかつ簡単に作製できる。
【発明を実施するための最良の形態】
【００４０】
以下では、本発明の実施の形態について説明するが、本発明はこれに限定されるものではない。
本発明において、まずＣＺ法によってシリコン単結晶棒を育成する。ＣＺ法は、水平回転する石英ルツボ中に収容されたシリコン多結晶原料の融液に種結晶を接触させ、種結晶を回転させながらゆっくりと引き上げて所望直径のシリコン単結晶棒を育成する方法である。このとき、本発明ではシリコン多結晶原料として同位体２８Ｓｉの含有率が９２．３％以上のものを使用する。このような多結晶原料は、従来のガス拡散法等で製造することができる。また、熱伝導率やキャリア移動度を十分高いものとするには９４％以上が好ましく、９８％以上であれば一層好ましい。成長させる単結晶の同位体含有率はほぼ原料多結晶の同位体含有率で決まるため、石英ルツボ及び種結晶は天然の同位体含有率のシリコンからなるものを用いることができるが、これら石英ルツボ及び種結晶も同位体２８Ｓｉの含有率が９２．３％以上のものを用いれば、成長させる単結晶の同位体２８Ｓｉの含有率を確実に高いものとすることができる。
【００４１】
単結晶育成の際に、炭素をドープすることにより、同位体２８Ｓｉの含有率が９２．３％以上のものであっても、後工程である酸素析出熱処理を行ったときにシリコン単結晶中の酸素析出がより促進され、酸素析出物密度をより高くすることができる。炭素濃度については、０．１〜５ｐｐｍａの範囲でドープする。これは、酸素析出促進の効果を得るためには０．１ｐｐｍａ以上の濃度が必要とされ、５ｐｐｍａを超えると単結晶育成時に単結晶化の妨げになるからである。すなわち、炭素濃度が０．１〜５ｐｐｍａであれば、酸素析出効果が十分で、かつ結晶性の高い単結晶とすることができる。炭素をこのような所定の濃度でドープするには、通常のＣＺ単結晶を引き上げる際に、炭素棒をシリコン多結晶原料と同時に投入したり、シリコン融液に所定面積で所定時間接触させたり、結晶育成時の雰囲気ガスにＣＯ等の炭素を含むガスを混合する等の方法を用いればよく、炭素の偏析係数を考慮して計算することにより、所望の濃度に制御することが可能である。また、このとき、シリコン単結晶を所望の抵抗率とするために、ボロンやリンなどの抵抗率調整用ドープ剤を合わせてドープすることができる。
【００４２】
このとき、育成するシリコン単結晶棒に１×１０１３〜５×１０１５ａｔｏｍｓ／ｃｍ３の濃度の窒素をドープすることが好ましい。このように窒素をドープすることによって、結晶育成時に導入されるグローンイン欠陥の成長を抑制させることができるとともに、炭素と同様に酸素析出物密度をより高くすることができる。また、グローンイン欠陥の成長が抑制されるため結晶成長速度を高速化することができるため、単結晶の引上げ速度を従来のように例えば０．４ｍｍ／ｍｉｎ以下といった低速化する必要がなく、結晶の生産性を大幅に改善することが出来る。
【００４３】
窒素をシリコン単結晶中にドープすると、シリコン中の酸素原子の凝集が助長され、酸素析出が促進され、酸素析出物密度が高くなる理由は、酸素原子の凝集過程が、均一核形成から不純物窒素を核とした不均一形成に移行するためであると考えられる。従って、ドープする窒素の濃度は、十分に不均一核形成を引き起こすために１×１０１３ａｔｏｍｓ／ｃｍ３以上にするのが好ましい。
【００４４】
一方、窒素濃度が、シリコン単結晶中の固溶限界である５×１０１５ａｔｏｍｓ／ｃｍ３を超えると、シリコン単結晶の単結晶化そのものが阻害されるので、この濃度を超えないようにするのが好ましい。さらに、ドープする窒素濃度を１×１０１３〜１×１０１４ａｔｏｍｓ／ｃｍ３にするのがより好ましい。これは、窒素濃度が１×１０１３ａｔｏｍｓ／ｃｍ３以上であれば、高温で安定な酸素析出核がａｓ−ｇｒｏｗｎ状態で確実に形成されるため、また窒素濃度が１×１０１４ａｔｏｍｓ／ｃｍ３以下であれば、これから作製したウェーハの表面にエピタキシャル層を成長させる場合に、エピタキシャル層に形成されるＳＦ等の結晶欠陥が著しく抑制されるからである。
【００４５】
窒素をドープするには、石英ルツボの原料多結晶中に予め表面に窒化シリコン膜が形成されたシリコンウェーハ等の窒化物を投入しておくことにより容易に行うことができるが、シリコン融液中に窒化物を投入してもよいし、結晶育成時の雰囲気ガスを窒素を含む雰囲気等としてもよい。また、育成する結晶中にドープされる窒素の濃度は、原料多結晶やルツボに投入する窒化物の量または窒素ガス等の濃度や導入時間、及び窒素の偏析係数などから計算により求めることができる。
【００４６】
また、シリコン単結晶の初期格子間酸素濃度が２０ｐｐｍａ以下となるようにシリコン単結晶を育成することが好ましい。このように、シリコン単結晶中の酸素濃度を２０ｐｐｍａ以下となるようにすることで、ＯＳＦの核が確実に制御され、結晶欠陥の成長も一層抑制されたものとなり、表面層での酸素析出物の形成が抑制されたものとできる。また、好ましくは、初期格子間酸素濃度が８ｐｐｍａ以上であれば、ウェーハバルク部での酸素析出物が確実に生じるものとなり、十分なＩＧ効果を得ることができるので好ましい。
【００４７】
格子間酸素濃度を上記の値にするためには、従来の方法を用いればよい。例えば、ルツボの回転数の減少、導入雰囲気ガス流量の増加、雰囲気圧力の低下、シリコン融液の温度分布及び対流を適宜に調整することで、ルツボから融け出す酸素の量を調整することができるので、所望の低い酸素濃度の結晶を得ることができる。
【００４８】
このとき育成するシリコン単結晶棒の直径を２００ｍｍ以上にすることが好ましい。このようにすれば、所望の半導体デバイスを収率よく製造するのに適した直径２００ｍｍ以上のシリコン単結晶ウェーハを製造することができ、特に近年需要が高まっている２００ｍｍや３００ｍｍ、あるいはそれ以上の大口径シリコンウェーハを製造することができる。
【００４９】
こうして、同位体２８Ｓｉの含有率が９２．３％以上であり、所望の炭素、窒素、酸素濃度を有するシリコン単結晶棒を育成することができる。この単結晶棒を通常の方法に従い、内周刃スライサあるいはワイヤーソー等の切断装置でスライスした後、面取り、ラッピング、エッチング、研磨等の工程を経てシリコン単結晶ウェーハに加工する。もちろん、これらの工程は例示列挙したにとどまり、この他にも洗浄、熱処理等様々の工程があり得るし、工程の順序変更、一部工程の省略等は目的に応じて適宜行うことができる。こうして得られたシリコン単結晶ウェーハは同位体２８Ｓｉの含有率が９２．３％以上であり、熱伝導率が高く、放熱性の良いものとなるし、表面における酸素析出物の発生が抑制されるのでそれに起因する結晶性の劣化のない、良質なシリコン単結晶ウェーハとなる。
【００５０】
次に、このようにして得られたシリコン単結晶ウェーハに半導体素子を形成する前に、シリコン単結晶ウェーハに９００℃〜シリコンの融点の間の温度、好ましくは、１１００℃〜１２５０℃で熱処理を施す。このような温度範囲で熱処理することによって、シリコン単結晶ウェーハ表層部の炭素や窒素、酸素を外方拡散させることができるので、表面層における酸素析出物に起因する欠陥の発生を防ぎ、確実にＤＺ層を形成することができる。この熱処理は、９００℃〜シリコンの融点の間の温度であれば、一段であってもよいし、異なる温度で複数段行なってもよい。特に本発明のシリコン単結晶ウェーハは、同位体２８Ｓｉの含有率が９２．３％以上であり、酸素が外方拡散した領域では特に酸素析出核の発生を抑制することができるため、その後、ウェーハ上にエピタキシャル層を形成する場合にも、エピタキシャル層の結晶性に悪影響が生じることを効果的に防ぐことができる。
【００５１】
そして、ウェーハのバルク部では、炭素が０．１ｐｐｍａ以上ドープされているため、例えば１０００℃以上の高温でデバイスの形成を行っても、酸素析出核が消滅することなく、酸素析出熱処理後に酸素析出物（ＢＭＤ）密度が１×１０８ 個/ｃｍ３ 以上という高いＩＧ効果を実現するのに十分な値となるシリコン単結晶ウェーハをより確実に作製することができる。尚、酸素析出物密度が高すぎるとウェーハの反りや変形、割れなどが発生する恐れがあるので、５×１０９個/ｃｍ３を超えないことが好ましい。
なお、ａｓ−ｇｒｏｗｎ状態での酸素析出核を直接測定することはできないが、酸素析出熱処理を行った後の酸素析出密度を測定することにより、間接的に評価できる。
【００５２】
なお、熱処理に使用する装置としては、例えばＲＴＡ（Ｒａｐｉｄ  Ｔｈｅｒｍａｌ  Ａｎｎｅａｌｉｎｇ）装置として知られるランプ加熱器等の加熱方式を用いた急速加熱・急速冷却装置を用いるようにすれば、高い生産性で処理できるし、急速に昇降温をすることができるので、新たに昇降温中に酸素析出等に起因する結晶欠陥が生じるようなこともない。このときの熱処理時間は、５秒以上であれば、十分にウェーハ表層部の酸素、炭素、窒素を外方拡散できるので、確実に結晶欠陥を消滅させることができるので好ましい。また、例えばヒータ加熱方式等の抵抗加熱炉で行なえば、多少熱処理時間が長くなるが、バッチ式なので一度に大量（例えば１００枚単位）のウェーハを熱処理することが可能となる。このときの熱処理時間は１０分以上であれば好ましい。
【００５３】
この熱処理の際の雰囲気は、酸素、水素、窒素、アルゴン又はこれらの混合ガス中で行なうことができる。雰囲気が酸素の場合は、熱処理条件次第ではウェーハ表面のＯＳＦ核を成長させることがあり、また表面に酸化膜が成膜されることになる。表面に酸化膜が形成されてしまうと、この酸化膜を除去する工程が必要となるため、水素、アルゴン等の膜形成のない雰囲気のほうがより好ましい。
【００５４】
図１は、本発明で用いられるシリコンウェーハの急速加熱・急速急冷装置の一例を示した概略図である。この熱処理装置１０による熱処理は次のように行なわれる。
まず、加熱ヒータ２，２’によりベルジャ１内を、アルゴンガス等雰囲気下で９００℃〜シリコンの融点の所望の温度で維持しながら、熱処理装置１０に隣接して配置される、不図示のウェーハハンドリング装置によって処理するシリコンウェーハを水冷チャンバ４の挿入口から挿入し、最下端位置で待機させたステージ７上に例えばＳｉＣボートを介してウェーハを載せる。このとき、水冷チャンバ４およびベースプレート５は水冷されているので、ウェーハはこの位置では高温化しない。
そして、ウェーハのステージ７上への載置が完了したら、すぐにモータ９によって支持軸６を炉内に挿入することによって、ステージ７を上記所望の温度の位置まで上昇させ、ステージ７上のシリコンウェーハに高温熱処理を加える。このとき、上昇には例えば２０秒程度しかかからないので、シリコンウェーハは急速加熱されることになる。
そして、所望の温度位置で例えば５秒以上の所望の熱処理時間だけ停止させて熱処理を加えた後、すぐにモータ９により支持軸６を炉内から引き抜き、急速冷却する。最後に、ウェーハハンドリング装置によりウェーハを取り出し、熱処理を完了する。さらに熱処理するウェーハがある場合には、熱処理装置１０の温度を降温させていないので、次々にウェーハを投入して連続的に熱処理を行なうことができる。
【００５５】
こうして熱処理したシリコン単結晶ウェーハは、表層部に結晶欠陥が極めて少なくデバイスの電気特性が良好であり、放熱効果が高く、且つデバイスの動作速度が速くその低下もほどんとないウェーハとできる。特に、その表面から少なくとも深さ５μｍまでの領域における５０ｎｍ以上のサイズのＬＳＴＤが０．０５個／ｃｍ２以下の極低欠陥のＤＺ層が得られる一方で、ウェーハバルク部では酸素析出熱処理後の酸素析出物密度が１×１０８ 個/ｃｍ３以上という高いＩＧ効果を実現するのに十分な値となり、しかも放熱性が高く、キャリア移動度の高いシリコン単結晶ウェーハとなる。
【実施例】
【００５６】
以下に本発明の実施例及び比較例をあげてさらに具体的に説明するが、本発明はこれらに限定されるものではない。
（実施例１、比較例１）
実施例１として、直径４５０ｍｍの石英ルツボに所定の濃度のボロンを添加した同位体２８Ｓｉの含有率が９８％以上のシリコン多結晶原料を投入し、同時に炭素棒とシリコン窒化膜付きのシリコンウェーハとを投入した。そしてＣＺ法により直径２００ｍｍ、Ｐ型、方位＜１００＞の結晶棒を、通常の引き上げ速度である１．０ｍｍ／ｍｉｎで引き上げた。また比較例１として、同位体２８Ｓｉの含有率が通常（自然界に存在するのと同じ９２．２３％）のシリコン多結晶原料を使い、他の条件は実施例１と同じ結晶を引き上げた。実施例１、比較例１のいずれの結晶とも、引き上げ中のルツボの回転数を調整して、単結晶中の格子間酸素濃度が１６ｐｐｍａ（ＪＥＩＤＡ）となるようにした。なお、シリコンの同位体含有率を天然のものから変更するのはシリコン多結晶原料のみとし、ルツボ、種結晶等は同位体含有率を変更していない通常のものを用いた。
【００５７】
結晶棒の尾部の炭素及び窒素濃度をＦＴ−ＩＲにより測定したところ、それぞれ３ｐｐｍａ、１．０×１０１４ａｔｏｍｓ／ｃｍ３であった（炭素、窒素の偏析係数は小さいので、結晶棒の直胴部の濃度はこの値以下となる）。また、酸素濃度をＦＴ−ＩＲにより測定したところ、実施例１、比較例１のどちらの結晶も１６ｐｐｍａの酸素濃度となっていることを確認した。
【００５８】
この実施例１、比較例１の２本の単結晶棒から、ワイヤーソーを用いてウェーハを切り出し、面取り、ラッピング、エッチング、鏡面研磨加工を施してシリコン単結晶鏡面ウェーハをそれぞれ１０枚作製した。このシリコン単結晶ウェーハの抵抗率を測定したところどちらも約１０Ω・ｃｍであった。
【００５９】
次に、上記のウェーハに、図１に示したような急速加熱・急速冷却装置（ＡＳＴ社製、ＳＨＳ−２８００）を用いて、１２００℃で１０秒間の急速加熱・急速冷却熱処理を施した。雰囲気ガスは１００％アルゴンガス雰囲気とした。そして熱処理後のウェーハを、ＭＯ−６０１により、深さ５μｍまでに存在する大きさ５０ｎｍ以上のグローンイン欠陥（ＬＳＴＤ）の測定を行った。
【００６０】
その結果、実施例１で作製したウェーハではそれぞれ４〜８個／２００ｍｍウェーハ（約０．０１２〜０．０２４個／ｃｍ２）であり、比較例１で作製したウェーハの１２〜２２個／２００ｍｍウェーハ（約０．０３８〜０．０６９個／ｃｍ２）よりも極低欠陥のウエーハが得られた。
【００６１】
次に、上記のウェーハに、１０００℃で１０時間の熱処理を施し、ウェーハ表面の炭素、窒素あるいは酸素を外方拡散させるとともに、バルク中の酸素析出物を成長させた。なお、雰囲気ガスは１００％アルゴンガス雰囲気とした。
【００６２】
上記熱処理後のウェーハを壁開し、ＭＯ−６０１により、その壁開面（ウェーハ断面）のウェーハのバルク部における酸素析出物の密度を測定した。その結果、実施例１により製造されたウェーハの酸素析出物密度は４〜８×１０８個／ｃｍ３程度であり、比較例１により製造されたウェーハの密度６〜１１×１０８個／ｃｍ３程度より若干低目ではあったが、本発明の方法及びウェーハでも十分なＩＧ効果を有するシリコン単結晶ウェーハを作製出来ることがわかった。すなわち、ウェーハ表層欠陥が非常に少ないとともに、バルク部のＢＭＤが多いウェーハを作製することができた。
【００６３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００６４】
例えば、本発明においてチョクラルスキー法によって炭素をドープしたシリコン単結晶棒を育成するに際しては、融液に磁場が印加されているか否かは問われないものであり、本発明のチョクラルスキー法にはいわゆる磁場を印加するＭＣＺ法も含まれる。
【図面の簡単な説明】
【００６５】
【図１】シリコンウェーハを急速加熱・急速冷却できる装置の一例を示した概略図である。
【符号の説明】
【００６６】
１…ベルジャ、  ２，２’…加熱ヒータ、  ３…ハウジング、４…水冷チャンバ、
５…ベースプレート、  ６…支持軸、７…ステージ、  ８…シリコンウェーハ、
９…モータ、  １０…熱処理装置。
【図１】
2005142434.tif 000002